(57)【要約】【課題】大判の１枚の貼付体から巻き付け性が規格値内となるマット材を多数得ることができる、マット材の製造方法を提供すること、及び、また、巻き付け性が安定して規格値内となるような構成のマット材を提供すること。【解決手段】無機繊維からなる基材マットと、上記基材マットの表面に設けられた、配向を有する有機シートと、からなるマット材であって、上記有機シートは、第１の有機シートと第２の有機シートの少なくとも２枚が重ねられてなり、上記第１の有機シートの配向方向と上記第２の有機シートの配向方向とが異なっていることを特徴とするマット材。【選択図】図１
2020084798.tif 000002
【特許請求の範囲】
【請求項１】
無機繊維からなる基材マットと、
前記基材マットの表面に設けられた、配向を有する有機シートと、からなるマット材であって、
前記有機シートは、第１の有機シートと第２の有機シートの少なくとも２枚が重ねられてなり、
前記第１の有機シートの配向方向と前記第２の有機シートの配向方向とが異なっていることを特徴とするマット材。
【請求項２】
前記第１の有機シートの配向方向と前記第２の有機シートの配向方向のなす鋭角側の角度が３０〜９０°である請求項１に記載のマット材。
【請求項３】
前記第１の有機シートの配向方向と前記第２の有機シートの配向方向のなす鋭角側の角度が９０°である請求項１又は２に記載のマット材。
【請求項４】
前記第１の有機シートの配向方向と前記第２の有機シートの配向方向のいずれか一方が、前記マット材の巻き付け方向となる長手方向と平行である請求項１〜３のいずれか１項に記載のマット材。
【請求項５】
前記有機シートは配向を有する有機繊維からなる請求項１〜４のいずれか１項に記載のマット材。
【請求項６】
前記有機シートは有機繊維からなる不織布である請求項５に記載のマット材。
【請求項７】
前記有機シートは配向を有する樹脂フィルムからなる請求項１〜４のいずれか１項に記載のマット材。
【請求項８】
排ガス浄化装置、排ガス処理体又は排気管にマット材を巻きつけることにより、保持シール材、断熱材又は防音材の用途に使用する請求項１〜７のいずれか１項に記載のマット材。
【請求項９】
無機繊維からなる基材マットと、前記基材マットの表面に設けられた、配向を有する有機シートとからなり、巻き付け方向となる長手方向と、前記長手方向に直交する短手方向とを有するマット材を２種類製造する、マット材の製造方法であって、
無機繊維からなるシート状部材を準備する工程と、
配向を有する有機シート部材として、第１の有機シート部材と第２の有機シート部材の少なくとも２枚を準備する工程と、
前記シート状部材上に、前記第１の有機シート部材の配向方向と前記第２の有機シート部材の配向方向とが異なる向きとなるように前記第１の有機シート部材及び前記第２の有機シート部材を貼り付けて貼付体を得る工程と、
前記貼付体に対して打ち抜き加工を行い、前記貼付体の縦方向がマット材の長手方向となり、前記貼付体の横方向がマット材の短手方向となる第１のマット材と、前記貼付体の横方向がマット材の長手方向となり、前記貼付体の縦方向がマット材の短手方向となる第２のマット材とを得る工程を行うことを特徴とする、マット材の製造方法。
【請求項１０】
前記貼付体において、前記第１の有機シート部材の配向方向と前記第２の有機シート部材の配向方向のなす鋭角側の角度が３０〜９０°である請求項９に記載のマット材の製造方法。
【請求項１１】
前記貼付体において、前記第１の有機シート部材の配向方向と前記第２の有機シート部材の配向方向のなす鋭角側の角度が９０°である請求項９又は１０に記載のマット材の製造方法。
【請求項１２】
前記第１の有機シート部材の配向方向が、前記第１のマット材の長手方向と平行であり、かつ、前記第２のマット材の短手方向と平行である請求項９〜１１のいずれか１項に記載のマット材の製造方法。
【請求項１３】
前記第２の有機シート部材の配向方向が、前記第１のマット材の短手方向と平行であり、かつ、前記第２のマット材の長手方向と平行である請求項９〜１２のいずれか１項に記載のマット材の製造方法。
【請求項１４】
前記貼付体を得る工程において、前記第１の有機シート部材を前記シート状部材に載置し、
前記第２の有機シート部材の配向方向が前記第１の有機シート部材の配向方向と異なる向きとなるように前記第２の有機シート部材を前記第１の有機シート部材の上に載置し、
前記シート状部材、前記第１の有機シート部材及び前記第２の有機シート部材をまとめて熱圧着することにより前記貼付体を得る請求項９〜１３のいずれか１項に記載のマット材の製造方法。
【請求項１５】
前記貼付体を得る工程において、前記第２の有機シート部材の配向方向が前記第１の有機シート部材の配向方向と異なる向きとなるように前記第１の有機シート部材と前記第２の有機シート部材を貼り付けて積層有機シート部材を作製し、
前記積層有機シート部材を前記シート状部材に貼り付けることにより、前記貼付体を得る請求項９〜１３のいずれか１項に記載のマット材の製造方法。
【請求項１６】
前記貼付体を得る工程において、前記第１の有機シート部材を前記シート状部材に貼り付け、
前記第２の有機シート部材の配向方向が前記第１の有機シート部材の配向方向と異なる向きとなるように前記第２の有機シート部材を前記第１の有機シート部材の上に貼り付けることにより、前記貼付体を得る請求項９〜１３のいずれか１項に記載のマット材の製造方法。
【請求項１７】
前記第１の有機シート部材及び前記第２の有機シート部材は配向を有する有機繊維からなる請求項９〜１６のいずれか１項に記載のマット材の製造方法。
【請求項１８】
前記第１の有機シート部材及び前記第２の有機シート部材は有機繊維からなる不織布である請求項１７に記載のマット材の製造方法。
【請求項１９】
前記第１の有機シート部材及び前記第２の有機シート部材は配向を有する樹脂フィルムからなる請求項９〜１６のいずれか１項に記載のマット材の製造方法。
【発明の詳細な説明】
【技術分野】
【０００１】
本発明は、マット材及びマット材の製造方法に関する。
【背景技術】
【０００２】
ディーゼルエンジン等の内燃機関から排出される排ガス中には、パティキュレートマター（以下、ＰＭともいう）が含まれており、近年、このＰＭが環境や人体に害を及ぼすことが問題となっている。また、排ガス中には、ＣＯやＨＣ、ＮＯｘ等の有害なガス成分も含まれていることから、この有害なガス成分が環境や人体に及ぼす影響についても懸念されている。
【０００３】
そこで、排ガス中のＰＭを捕集したり、有害なガス成分を浄化したりする排ガス浄化装置として、炭化ケイ素やコージェライトなどの多孔質セラミックからなる排ガス処理体と、排ガス処理体を収容するケーシングと、排ガス処理体とケーシングとの間に配設される保持シール材とから構成される排ガス浄化装置が種々提案されている。この保持シール材は、自動車の走行等により生じる振動や衝撃により、排ガス処理体がその外周を覆うケーシングと接触して破損するのを防止することや、排ガス処理体とケーシングとの間から排気ガスが漏れることを防止すること等を主な目的として配設されている。
【０００４】
このような用途で用いられる保持シール材としては、無機繊維からなるマット材が用いられる。無機繊維からなるマット材は、自動車等の配管に巻き付けて使用する断熱用途、防音用途にも用いられる。
【０００５】
特許文献１には、径が小さい排ガス処理体（触媒コンバータ）に巻き付けて使用する複合マットが開示されている。複合マットとしては、無機繊維と、バインダと、無機繊維の層の少なくとも一面に付着した可撓性シートからなるものが開示されている。
【先行技術文献】
【特許文献】
【０００６】
【特許文献１】特表２００１−５２１８４７号公報
【発明の概要】
【発明が解決しようとする課題】
【０００７】
特許文献１において、可撓性シートは、巻き付けの際にマット材が割れることを防止するために設けられている。
【０００８】
このようなマット材の製造方法としては、打ち抜き刃を有する打ち抜き型によって打ち抜く方法（打ち抜き加工ともいう）が従来から用いられている。
この工程においては、無機繊維からなるシート状部材と、可撓性シートを貼り付けた大判の貼付体を準備し、この貼付体を打ち抜くことによって、多数のマット材を一度の打ち抜き加工により得ることができる。
【０００９】
マット材は、巻き付け方向となる長手方向と、長手方向に直交する短手方向を有する。
大判の貼付体１枚からこのようなマット材を得る場合、貼付体の縦方向がマット材の長手方向になる方向でマット材を打ち抜く場所と、貼付体の横方向がマット材の長手方向になる方向でマット材を打ち抜く場所とを組み合わせて、できるだけ多くのマット材を大判の貼付体１枚から得られるようにする。
この場合、貼付体の縦横方向とマット材の長手方向の向きの関係が異なる２種類のマット材が得られる。
【００１０】
ここで、可撓性シートとして、引張強度の配向性が縦横で異なる有機シートを使用した場合には、マット材の長手方向の向きと、有機シートの引張強度の配向性の関係が異なる２種類のマット材が得られる。
具体的には、マット材の長手方向の向きと有機シートの引張強度の強い配向方向が揃ったマット材（ハードマット材）と、マット材の長手方向の向きと有機シートの引張強度の弱い配向方向が揃ったマット材（イージーマット材）の２種類が得られる。
【００１１】
ハードマット材とは、マット材の長手方向の向きと有機シートの引張強度の強い配向方向が揃っているために、マット材の長手方向を巻き付け方向としてマット材を排ガス処理体等に巻き付ける際に、有機シートの引張強度に起因する抵抗が強く、巻き付けに力を要するマット材である。
一方、イージーマット材とは、マット材の長手方向の向きと有機シートの引張強度の弱い配向方向が揃っているために、マット材の長手方向を巻き付け方向としてマット材を排ガス処理体等に巻き付ける際に、有機シートの引張強度に起因する抵抗が弱く、巻き付けに力を要しないマット材である。
【００１２】
マット材はその製品規格において一定の巻き付け性を有することが求められており、巻き付け性が規格値から外れたマット材は不良扱いとなってしまう。
そのため、大判の１枚の貼付体から巻き付け性の異なるハードマット材とイージーマット材の２種類のマット材が得られた場合はどちらかのマット材が不良扱いとなる可能性が高い。
【００１３】
このような事情から、大判の１枚の貼付体から２種類のマット材を得る場合であっても、２種類のマット材の巻き付け性が規格値内で同程度となるようにすることが好ましい。
【００１４】
本発明は、このような問題に鑑みてなされたものであり、大判の１枚の貼付体から巻き付け性が規格値内となるマット材を多数得ることができる、マット材の製造方法を提供することを目的とする。
また、巻き付け性が安定して規格値内となるような構成のマット材を提供することを目的とする。
【課題を解決するための手段】
【００１５】
本発明のマット材は、無機繊維からなる基材マットと、
上記基材マットの表面に設けられた、配向を有する有機シートと、からなるマット材であって、
上記有機シートは、第１の有機シートと第２の有機シートの少なくとも２枚が重ねられてなり、
上記第１の有機シートの配向方向と上記第２の有機シートの配向方向とが異なっていることを特徴とする。
【００１６】
本発明のマット材において、第１の有機シートの配向方向と第２の有機シートの配向方向は巻き付け性に影響を与える。
第１の有機シートの配向方向と第２の有機シートの配向方向が異なることから、第１の有機シートの配向方向と第２の有機シートの配向方向はマット材の巻き付け性に対して異なる影響を与える。
本発明のマット材では、マット材の巻き付け性が第１の有機シートの配向方向のみによって決まるわけではなく、第２の有機シートの配向方向のみによって決まるわけでもないので、一方の有機シートの配向方向がマット材の巻き付け性に与える影響が緩和される。そのため、第１の有機シートだけが設けられた場合や第２の有機シートだけが設けられた場合と比べてマット材ごとの巻き付け性のばらつきが小さくなる。
その結果、巻き付け性が安定して規格値内となるような構成のマット材となる。
【００１７】
本発明のマット材では、上記第１の有機シートの配向方向と上記第２の有機シートの配向方向のなす鋭角側の角度が３０〜９０°であることが好ましい。
また、本発明のマット材では、上記第１の有機シートの配向方向と上記第２の有機シートの配向方向のなす鋭角側の角度が９０°であることが好ましい。
上記第１の有機シートの配向方向と上記第２の有機シートの配向方向のなす鋭角側の角度が３０〜９０°であると、一方の有機シートの配向方向がマット材の巻き付け性に与える影響がより緩和される。
また、上記角度が９０°である場合に一方の有機シートの配向方向がマット材の巻き付け性に与える影響が緩和される効果が最も大きくなる。
【００１８】
本発明のマット材では、上記第１の有機シートの配向方向と上記第２の有機シートの配向方向のいずれか一方が、上記マット材の巻き付け方向となる長手方向と平行であることが好ましい。
有機シートの配向方向がマット材の巻き付け方向となる長手方向と平行であるような有機シートは巻き付け性に与える影響が大きいので、有機シートの配向方向が異なるもう一方の有機シートをさらに配置することによって、一方の有機シートの配向方向がマット材の巻き付け性に与える影響が緩和される効果がより有効に発揮される。
【００１９】
本発明のマット材では、上記有機シートは配向を有する有機繊維からなることが好ましい。
また、上記有機シートは有機繊維からなる不織布であることが好ましい。
また、上記有機シートは配向を有する樹脂フィルムからなることも好ましい。
【００２０】
本発明のマット材は、排ガス浄化装置、排ガス処理体又は排気管にマット材を巻きつけることにより、保持シール材、断熱材又は防音材の用途に使用することが好ましい。
【００２１】
本発明のマット材の製造方法は、無機繊維からなる基材マットと、上記基材マットの表面に設けられた、配向を有する有機シートとからなり、巻き付け方向となる長手方向と、上記長手方向に直交する短手方向とを有するマット材を２種類製造する、マット材の製造方法であって、
無機繊維からなるシート状部材を準備する工程と、
配向を有する有機シート部材として、第１の有機シート部材と第２の有機シート部材の少なくとも２枚を準備する工程と、
上記シート状部材上に、上記第１の有機シート部材の配向方向と上記第２の有機シート部材の配向方向とが異なる向きとなるように上記第１の有機シート部材及び上記第２の有機シート部材を貼り付けて貼付体を得る工程と、
上記貼付体に対して打ち抜き加工を行い、上記貼付体の縦方向がマット材の長手方向となり、上記貼付体の横方向がマット材の短手方向となる第１のマット材と、上記貼付体の横方向がマット材の長手方向となり、上記貼付体の縦方向がマット材の短手方向となる第２のマット材とを得る工程を行うことを特徴とする。
【００２２】
上記マット材の製造方法では、第１のマット材と第２のマット材を得るが、第１のマット材及び第２のマット材の巻き付け性は、第１の有機シートの配向方向と第２の有機シートの配向方向の両方の影響を受ける。
第１の有機シートの配向方向と第２の有機シートの配向方向が異なることから、第１の有機シートの配向方向と第２の有機シートの配向方向はマット材の巻き付け性に対して異なる影響を与える。
第１のマット材と第２のマット材のいずれにおいても、マット材の巻き付け性が第１の有機シートの配向方向のみによって決まるわけではなく、第２の有機シートの配向方向のみによって決まるわけでもないので、一方の有機シートの配向方向がマット材の巻き付け性に与える影響が緩和される。
このようにすると、打ち抜き方向の異なる第１のマット材と第２のマット材の巻き付け性の差が小さくなるので、第１のマット材と第２のマット材の巻き付け性を共に規格値内とすることができる。その結果、大判の１枚の貼付体から巻き付け性が規格値内となるマット材を多数得ることができる。
【００２３】
本発明のマット材の製造方法では、上記第２の貼付体において、上記第１の有機シート部材の配向方向と上記第２の有機シート部材の配向方向のなす鋭角側の角度が３０〜９０°であることが好ましい。
本発明のマット材の製造方法では、上記第２の貼付体において、上記第１の有機シート部材の配向方向と上記第２の有機シート部材の配向方向のなす鋭角側の角度が９０°であることが好ましい。
第１の有機シート部材の配向方向と第２の有機シート部材の配向方向のなす鋭角側の角度が３０〜９０°であると打ち抜き方向の異なる第１のマット材と第２のマット材の巻き付け性の差がより小さくなる。また、上記角度が９０°である場合に第１のマット材と第２のマット材の巻き付け性の差が最も小さくなる。
【００２４】
本発明のマット材の製造方法では、上記第１の有機シート部材の配向方向が、上記第１のマット材の長手方向と平行であり、かつ、上記第２のマット材の短手方向と平行であることが好ましい。
また、上記第２の有機シート部材の配向方向が、上記第１のマット材の短手方向と平行であり、かつ、上記第２のマット材の長手方向と平行であることが好ましい。
【００２５】
本発明のマット材の製造方法では、上記貼付体を得る工程において、上記第１の有機シート部材を上記シート状部材に載置し、
上記第２の有機シート部材の配向方向が上記第１の有機シート部材の配向方向と異なる向きとなるように上記第２の有機シート部材を上記第１の有機シート部材の上に載置し、
上記シート状部材、上記第１の有機シート部材及び上記第２の有機シート部材をまとめて熱圧着することにより上記貼付体を得ることが好ましい。
【００２６】
本発明のマット材の製造方法では、上記貼付体を得る工程において、上記第２の有機シート部材の配向方向が上記第１の有機シート部材の配向方向と異なる向きとなるように上記第１の有機シート部材と上記第２の有機シート部材を貼り付けて積層有機シート部材を作製し、
上記積層有機シート部材を上記シート状部材に貼り付けることにより、上記貼付体を得ることが好ましい。
【００２７】
また、本発明のマット材の製造方法では、上記貼付体を得る工程において、上記第１の有機シート部材を上記シート状部材に貼り付け、
上記第２の有機シート部材の配向方向が上記第１の有機シート部材の配向方向と異なる向きとなるように上記第２の有機シート部材を上記第１の有機シート部材の上に貼り付けることにより、上記貼付体を得ることが好ましい。
【００２８】
本発明のマット材の製造方法では、上記第１の有機シート部材及び上記第２の有機シート部材は配向を有する有機繊維からなることが好ましい。
また、上記第１の有機シート部材及び上記第２の有機シート部材は有機繊維からなる不織布であることが好ましい。
また、上記第１の有機シート部材及び上記第２の有機シート部材は配向を有する樹脂フィルムからなることが好ましい。
【図面の簡単な説明】
【００２９】
【図１】図１は、マット材の一例を模式的に示す斜視図である。
【図２】図２は、図１に示すマット材の分解斜視図である。
【図３】図３は、シート状部材の一例を模式的に示す斜視図である。
【図４】図４は、第１の有機シート部材の一例を模式的に示す斜視図である。
【図５】図５は、第２の有機シート部材の一例を模式的に示す斜視図である。
【図６】図６は、貼付体の一例を模式的に示す斜視図である。
【図７】図７（ａ）及び図７（ｂ）は、貼付体を得るための第１の実施形態を模式的に示す斜視図である。
【図８】図８（ａ）及び図８（ｂ）は、貼付体を得るための第２の実施形態を模式的に示す斜視図である。
【図９】図９（ａ）及び図９（ｂ）は、貼付体を得るための第３の実施形態を模式的に示す斜視図である。
【図１０】図１０は、打ち抜き加工により２種類のマット材を得る工程を模式的に示す上面図である。
【図１１】図１１は、実施例で使用した有機シート部材の写真である。
【００３０】
（発明の詳細な説明）
以下、本発明のマット材及びマット材の製造方法について具体的に説明する。しかしながら、本発明は、以下の構成に限定されるものではなく、本発明の要旨を変更しない範囲において適宜変更して適用することができる。なお、以下において記載する本発明の個々の望ましい構成を２つ以上組み合わせたものもまた本発明である。
【００３１】
本発明のマット材は、無機繊維からなる基材マットと、上記基材マットの表面に設けられた、配向を有する有機シートと、からなるマット材であって、上記有機シートは、第１の有機シートと第２の有機シートの少なくとも２枚が重ねられてなり、上記第１の有機シートの配向方向と上記第２の有機シートの配向方向とが異なっていることを特徴とする。
【００３２】
図１は、マット材の一例を模式的に示す斜視図である。
図１に示すマット材１０は、基材マット２０と、有機シートである第１の有機シート３０と第２の有機シート４０とが重ねられた構造を有している。
マット材１０の長手方向側（図１中、両矢印Ｌで示す方向）の端部のうち、一方の端部である第１の端部には凸部１１が形成されており、他方の端部である第２の端部には凹部１２が形成されている。
凸部１１及び凹部１２は、基材マット２０と、有機シートである第１の有機シート３０と第２の有機シート４０のそれぞれに設けられた凸部と凹部が重なって形成されている。
マット材の凸部及び凹部は、外周が円柱状の排ガス浄化装置、排ガス処理体や排気管にマット材を巻きつける際に、ちょうど互いに嵌合するような形状となっている。
なお、図１中、両矢印Ｗで示す方向がマット材の短手方向であり、両矢印Ｔで示す方向がマット材の厚さ方向である。
【００３３】
第１の有機シート３０及び第２の有機シート４０は有機材料からなり、所定の方向に配向を有している。
図２は、図１に示すマット材の分解斜視図である。
図２には、第１の有機シート３０及び第２の有機シート４０の配向方向を示している。
図２には第１の有機シート３０の配向方向を参照符号３５で示しており、第１の有機シート３０の配向方向はマット材１０の長手方向（両矢印Ｌで示す方向）と平行になっている。
図２には第２の有機シート４０の配向方向を参照符号４５で示しており、第２の有機シート４０の配向方向はマット材１０の短手方向（両矢印Ｗで示す方向）と平行になっている。
また、第１の有機シート３０の配向方向と第２の有機シート４０の配向方向のなす鋭角側の角度が９０°となっている。
以下、これらの構成の詳細について説明する。
【００３４】
本発明のマット材を構成する基材マットは、無機繊維からなる。無機繊維は、特に限定されず、アルミナ−シリカ繊維、アルミナ繊維、シリカ繊維等であってもよい。また、ガラス繊維や生体溶解性繊維であってもよい。耐熱性や耐風蝕性等、マット材に要求される特性等に応じて変更すればよく、各国の環境規制に適合できるような太径繊維や繊維長のものを使用するのが好ましい。
【００３５】
この中でも、低結晶性アルミナ質の無機繊維が好ましく、ムライト組成の低結晶性アルミナ質の無機繊維がより好ましい。加えて、スピネル型化合物を含む無機繊維がさらに好ましい。
【００３６】
基材マットは、巻き付け方向となる長手方向と、長手方向に直交する短手方向を有する。
基材マットには、基材マットの長手方向側の端部のうち、一方の端部である第１の端部には凸部が形成されており、他方の端部である第２の端部には凹部が形成されていることが好ましい。基材マットの凸部及び凹部は、外周が円柱状の排ガス浄化装置、排ガス処理体や排気管にマット材を巻きつける際に、ちょうど互いに嵌合するような形状となっていることが好ましい。
また、基材マットは凸部及び凹部が形成されていない形状であってもよい。
【００３７】
上記基材マットの厚さは、２〜３０ｍｍであることが望ましい。
基材マットの厚さが２ｍｍ未満であると、その厚さが薄すぎるため、断熱性能や防音性能が低下してしまう。一方、基材マットの厚さが３０ｍｍを超えると、柔軟性が低下し、装着対象となる部材への装着性が低下する。
【００３８】
上記基材マットのかさ密度は、特に限定されるものではないが、０．０５〜０．３０ｇ／ｃｍ３であることが望ましい。基材マットのかさ密度が０．０５ｇ／ｃｍ３未満であると、無機繊維のからみ合いが弱く、無機繊維が剥離しやすいため、基材マットの形状を所定の形状に保ちにくくなる。一方、基材マットのかさ密度が０．３０ｇ／ｃｍ３を超えると、基材マットが硬くなり、装着対象となる部材への装着性が低下し、基材マットが割れやすくなる。
【００３９】
本発明のマット材を構成する有機シートは、有機材料からなる。有機材料は、特に限定されない。例えば、紙、樹脂フィルム、有機繊維からなる不織布等が挙げられる。
とくに、有機繊維からなる不織布であることが好ましい。
有機繊維からなる不織布としては、ＰＥＴ（ポリエチレンテレフタレート）繊維にＰＥ（ポリエチレン）パウダーが融着したものが挙げられる。
他に使用できる有機繊維としては、ＰＰ（ポリプロピレン）、レーヨン等が挙げられる。
また、有機シートが樹脂フィルムである場合、樹脂フィルムを構成する有機材料としては、ＰＥＴ（ポリエチレンテレフタレート）、ＰＰ（ポリプロピレン）、ＰＥ（ポリエチレン）等が挙げられる。
有機シートと基材マットの貼り付けは、有機シートとは別の接着剤を介して行ってもよく、接着剤を使用せずに、有機シート自体を熱ラミネートすることにより行ってもよい。
【００４０】
有機シートの坪量は、特に限定されるものではないが、１０ｇ／ｍ２以上であることが好ましく、３０ｇ／ｍ２以下であることが好ましい。
有機シートの坪量が１０ｇ／ｍ２以上であると、有機シートを設けることによるマット材の割れ防止効果が充分に発揮される。
また、有機シートの坪量が３０ｇ／ｍ２以下であると、排気の熱によるバインダ軟化中の保持力低下が小さい。
なお、ここでいう有機シートの坪量は、有機シート１枚当たりの坪量である。
【００４１】
有機シートの厚さは、特に限定されるものではないが、０．０５ｍｍ以上であることが好ましく、０．３ｍｍ以下であることが好ましい。
有機シートの厚さが０．０５ｍｍ以上であると、有機シートを設けることによるマット材の割れ防止効果が充分に発揮される。
また、有機シートの厚さが０．３ｍｍ以下であると、マット材の巻き付け性が良好になる。
なお、ここでいう有機シートの厚さは、有機シート１枚当たりの厚さである。
【００４２】
有機シートは配向を有する。
有機シートが有機繊維を含む場合は有機繊維の長さ方向が並ぶ方向が配向方向になる。
有機シートが樹脂フィルムである場合、樹脂フィルムの延伸方向が配向方向になる。
有機シートが配向を有する場合、配向方向に沿った向きでの引張強度が相対的に強くなり、配向方向に直交する向きでの引張強度が相対的に弱くなる。
引張強度が測定方向によって異なるような有機シートは、配向を有する有機シートといえ、引張強度が最も強くなる方向を有機シートの配向方向とする。
【００４３】
有機シートは第１の有機シートと第２の有機シートの少なくとも２枚が重ねられており、第１の有機シートと第２の有機シートのそれぞれが配向を有する。
そのため、有機シートとしての配向は、第１の有機シートと第２の有機シートが重ねられた状態での第１の有機シートと第２の有機シートのそれぞれの配向方向の影響を受けて定まる。
【００４４】
本発明のマット材では、第１の有機シートの配向方向と第２の有機シートの配向方向とが異なっている。第１の有機シートと第２の有機シートをその配向方向をずらして重ねることによって、第１の有機シートの配向方向と第２の有機シートの配向方向とが異なるようにすることができる。
第１の有機シートの配向方向と第２の有機シートの配向方向が異なると、有機シートとしての配向方向がいずれか一方の有機シートの配向方向のみに依存することがなくなる。
すなわち、本発明のマット材は、第１の有機シートと第２の有機シートのそれぞれの配向方向により定められた引張強度と巻き付け性を有するマット材である。
【００４５】
本発明のマット材では、第１の有機シートの配向方向と第２の有機シートの配向方向のなす鋭角側の角度が３０〜９０°であることが好ましい。また、第１の有機シートの配向方向と第２の有機シートの配向方向のなす鋭角側の角度が９０°であることが好ましい。
第１の有機シートの配向方向と第２の有機シートの配向方向のなす鋭角側の角度とは、第１の有機シートの配向方向を示す直線と第２の有機シートの配向方向を示す直線で形成される角度のうち、鋭角側の角度（鈍角ではない角度）を意味する。第１の有機シートの配向方向と第２の有機シートの配向方向のなす角度が９０°のときも、９０°は鋭角側の角度に含まれる。
また、第１の有機シートの配向方向と第２の有機シートの配向方向のいずれか一方が、マット材の巻き付け方向となる長手方向と平行であることが好ましい。
【００４６】
本発明のマット材は、排ガス浄化装置、排ガス処理体や排気管にマット材を巻きつけることにより、保持シール材、断熱材、防音材等の用途に使用することができる。
排ガス浄化装置、排ガス処理体や排気管の形状は特に限定されるものではないが、円柱状、角柱状、円管状、角管状等とすることができる。
【００４７】
排ガス処理体は、多孔質セラミック等のセラミック質のハニカム構造体であり、触媒担体として使用される。触媒担体においては、排ガス流入側端面及び排ガス流出側端面がともに開口した貫通孔に排ガスが流入し、貫通孔を隔てる隔壁に担持させた触媒の作用により排ガスが浄化される。
また、排ガス処理体は貫通孔のいずれかの端部が交互に封止されてなるＤＰＦ（ディーゼルパティキュレートフィルター）であってもよい。
排ガス処理体を構成する素材は特に限定されないが、炭化ケイ素質及び窒化ケイ素質等の非酸化物、並びに、コージェライト及びチタン酸アルミニウム等の酸化物を用いることができる。
【００４８】
続いて、本発明のマット材を製造することのできる方法である、本発明のマット材の製造方法について説明する。
本発明のマット材の製造方法は、無機繊維からなる基材マットと、上記基材マットの表面に設けられた、配向を有する有機シートとからなり、巻き付け方向となる長手方向と、上記長手方向に直交する短手方向とを有するマット材を２種類製造する、マット材の製造方法であって、無機繊維からなるシート状部材を準備する工程と、配向を有する有機シート部材として、第１の有機シート部材と第２の有機シート部材の少なくとも２枚を準備する工程と、上記シート状部材上に、上記第１の有機シート部材の配向方向と上記第２の有機シート部材の配向方向とが異なる向きとなるように上記第１の有機シート部材及び上記第２の有機シート部材を貼り付けて貼付体を得る工程と、上記貼付体に対して打ち抜き加工を行い、上記貼付体の縦方向がマット材の長手方向となり、上記貼付体の横方向がマット材の短手方向となる第１のマット材と、上記貼付体の横方向がマット材の長手方向となり、上記貼付体の縦方向がマット材の短手方向となる第２のマット材とを得る工程を行うことを特徴とする。
【００４９】
本発明のマット材の製造方法では、マット材を２種類製造する。２種類のマット材は、第１のマット材及び第２のマット材であるが、いずれのマット材も本発明のマット材となる。
【００５０】
まず、無機繊維からなるシート状部材を準備する工程と、配向を有する有機シート部材として、第１の有機シート部材と第２の有機シート部材の少なくとも２枚を準備する。
【００５１】
図３は、シート状部材の一例を模式的に示す斜視図である。
シート状部材１２０は、無機繊維からなる。
シート状部材は、打ち抜き加工により後述するマット材を多数得られるような大判のシートである。
無機繊維の詳細やシート状部材の厚さ、かさ密度等の物性は本発明のマット材における基材マットの説明で説明したものと同じである。
【００５２】
シート状部材は、種々の方法により得ることができるが、例えば、抄造法又はニードリング法により製造することができる。
抄造法の場合、例えば、以下の方法により製造することができる。
無機繊維を開繊し、開繊した無機繊維を溶媒中に分散させて混合液とする。底面にろ過用のメッシュが形成された成形器に混合液を流し込み、混合液中の溶媒を脱溶媒処理することで無機繊維集合体を得る。そして、無機繊維集合体を乾燥することによりシート状部材を得ることができる。
ニードリング法の場合、例えば、以下の方法により製造することができる。
塩基性塩化アルミニウム水溶液とシリカゾル等とを原料とする紡糸用混合物をブローイング法により紡糸して３〜１０μｍの平均繊維径を有する無機繊維前駆体を作製する。続いて、上記無機繊維前駆体を圧縮して所定の大きさの連続したシート状物を作製し、焼成処理を施すことによりシート状部材を得ることができる。この焼成処理の前後のいずれかにニードルパンチング処理を行い、無機繊維同士を交絡させる。
【００５３】
図４は、第１の有機シート部材の一例を模式的に示す斜視図であり、図５は、第２の有機シート部材の一例を模式的に示す斜視図である。
図４に示す第１の有機シート部材１３０及び図５に示す第２の有機シート部材１４０は、有機材料からなる。
第１の有機シート部材１３０及び第２の有機シート部材１４０は、それぞれ配向を有していて、配向方向がそれぞれ参照符号１３５及び１４５で示す方向である。
すなわち、第１の有機シート部材１３０の配向方向は縦方向であり、第２の有機シート部材１４０の配向方向は横方向である。
【００５４】
第１の有機シート部材及び第２の有機シート部材は、打ち抜き加工により後述するマット材を多数得られるような大判のシートである。
第１の有機シート部材及び第２の有機シート部材の材料、厚さ等の物性は本発明のマット材における第１の有機シート及び第２の有機シートの説明で説明したものと同じである。
第１の有機シート部材及び第２の有機シート部材は配向を有する有機繊維からなることが好ましい。
また、第１の有機シート部材及び第２の有機シート部材は有機繊維からなる不織布であることが好ましい。
また、第１の有機シート部材及び第２の有機シート部材は配向を有する樹脂フィルムからなることが好ましい。
【００５５】
図４及び図５には、第１の有機シート部材１３０と第２の有機シート部材１４０をそれぞれ分けて示しているが、同じ有機シート部材を使用することができる。第１の有機シート部材１３０と第２の有機シート部材１４０は、同じ有機シート部材を９０°回転させて配向方向が９０°異なるようにして示したものである。
【００５６】
次に、シート状部材上に、第１の有機シート部材の配向方向と第２の有機シート部材の配向方向とが異なる向きとなるように第１の有機シート部材及び第２の有機シート部材を貼り付けて貼付体を得る。
図６は、貼付体の一例を模式的に示す斜視図である。
貼付体１５０は、シート状部材１２０の上に第１の有機シート部材１３０と第２の有機シート部材１４０が貼り付けられたものである。第１の有機シート部材１３０の配向方向が縦方向、第２の有機シート部材１４０の配向方向が横方向となっていて、第１の有機シート部材１３０の配向方向と第２の有機シート部材１４０の配向方向のなす鋭角側の角度が９０°となっている。
【００５７】
図６では第１の有機シート部材１３０の配向方向と第２の有機シート部材１４０の配向方向のなす鋭角側の角度が９０°となっている例を示しているが、本発明のマット材の製造方法では、貼付体における第１の有機シート部材の配向方向と第２の有機シート部材の配向方向が異なる向きとなっていればよい。
第１の有機シート部材の配向方向と第２の有機シート部材の配向方向のなす鋭角側の角度が３０〜９０°であることが好ましい。また、第１の有機シート部材の配向方向と第２の有機シート部材の配向方向のなす鋭角側の角度が９０°であることがより好ましい。
【００５８】
本発明のマット材の製造方法では、貼付体を得るための実施形態は複数通り（３通り）あるので、それぞれの方法について説明する。
まず、貼付体を得るための第１の実施形態では、貼付体を得る工程において、第１の有機シート部材をシート状部材に載置し、第２の有機シート部材の配向方向が第１の有機シート部材の配向方向と異なる向きとなるように第２の有機シート部材を第１の有機シート部材の上に載置し、シート状部材、第１の有機シート部材及び上記第２の有機シート部材をまとめて熱圧着することにより貼付体を得る。
【００５９】
図７（ａ）及び図７（ｂ）は、貼付体を得るための第１の実施形態を模式的に示す斜視図である。
まず、図７（ａ）に示すようにシート状部材１２０の上に第１の有機シート部材１３０を載置する。この際、第１の有機シート部材１３０の配向方向が縦方向となるようにする。
続いて、第１の有機シート部材１３０の上に第２の有機シート部材１４０を載置する。この際、第２の有機シート部材１４０の配向方向が横方向となるようにする。
そして、図７（ｂ）に示すように、シート状部材１２０、第１の有機シート部材１３０及び第２の有機シート部材１４０をまとめて熱圧着することにより貼付体１５０を得る。
熱圧着の方向を図７（ｂ）に模式的に矢印で示している。
熱圧着は、第１の有機シート部材及び第２の有機シート部材自体の熱ラミネートにより行うことができるが、第１の有機シート部材及び第２の有機シート部材とは別の接着剤を介して行ってもよい。
【００６０】
次に、貼付体を得るための第２の実施形態では、貼付体を得る工程において、第２の有機シート部材の配向方向が第１の有機シート部材の配向方向と異なる向きとなるように第１の有機シート部材と第２の有機シート部材を貼り付けて積層有機シート部材を作製し、積層有機シート部材をシート状部材に貼り付けることにより、貼付体を得る。
【００６１】
図８（ａ）及び図８（ｂ）は、貼付体を得るための第２の実施形態を模式的に示す斜視図である。
まず、図８（ａ）に示すように第１の有機シート部材１３０の上に第２の有機シート部材１４０を載置する。この際、第１の有機シート部材１３０の配向方向が縦方向、第２の有機シート部材１４０の配向方向が横方向になるようにする。
第１の有機シート部材１３０及び第２の有機シート部材１４０を熱圧着して貼り付け、積層有機シート部材１６０を得る。
続いて、図８（ｂ）に示すように、シート状部材１２０の上に積層有機シート部材１６０を載置して、シート状部材１２０と積層有機シート部材１６０を熱圧着することにより貼付体１５０を得ることができる。
熱圧着の方向を図８（ａ）及び図８（ｂ）に模式的に矢印で示している。
熱圧着は、第１の有機シート部材及び第２の有機シート部材自体の熱ラミネートにより行うことができるが、第１の有機シート部材及び第２の有機シート部材とは別の接着剤を介して行ってもよい。
【００６２】
次に、貼付体を得るための第３の実施形態では、貼付体を得る工程において、第１の有機シート部材をシート状部材に貼り付け、第２の有機シート部材の配向方向が第１の有機シート部材の配向方向と異なる向きとなるように第２の有機シート部材を第１の有機シート部材の上に貼り付けることにより、貼付体を得る。
【００６３】
図９（ａ）及び図９（ｂ）は、貼付体を得るための第３の実施形態を模式的に示す斜視図である。
まず、図９（ａ）に示すようにシート状部材１２０の上に第１の有機シート部材１３０を載置する。この際、第１の有機シート部材１３０の配向方向が縦方向となるようにする。
次に、シート状部材１２０及び第１の有機シート部材１３０を熱圧着して貼り付ける。
続いて、図９（ｂ）に示すように、第１の有機シート部材１３０の上に第２の有機シート部材１４０を載置する。この際、第２の有機シート部材１４０の配向方向が横方向となるようにする。
そして、第２の有機シート部材１４０を第１の有機シート部材１３０に熱圧着することにより貼付体１５０を得ることができる。
熱圧着の方向を図９（ａ）及び図９（ｂ）に模式的に矢印で示している。
熱圧着は、第１の有機シート部材及び第２の有機シート部材自体の熱ラミネートにより行うことができるが、第１の有機シート部材及び第２の有機シート部材とは別の接着剤を介して行ってもよい。
【００６４】
続いて、貼付体に対して打ち抜き加工を行い、貼付体の縦方向がマット材の長手方向となり、貼付体の横方向がマット材の短手方向となる第１のマット材と、貼付体の横方向がマット材の長手方向となり、貼付体の縦方向がマット材の短手方向となる第２のマット材とを得る工程を行い、第１のマット材と第２のマット材という２種類のマット材を得る。
【００６５】
図１０は、打ち抜き加工により２種類のマット材を得る工程を模式的に示す上面図である。
図１０に示す貼付体１５０に対し、打ち抜き加工を行い、２種類のマット材を得る。
図１０の左側では、貼付体１５０の縦方向がマット材の長手方向となり、貼付体の横方向がマット材の短手方向となる第１のマット材１を得ることを示している。
また、図１０の右側では、貼付体１５０の横方向がマット材の長手方向となり、貼付体の縦方向がマット材の短手方向となる第２のマット材２を得ることを示している。
図１０に示す貼付体１５０の上面図では、第１の有機シート部材１３０の配向方向（縦方向）を実線で示し、第２の有機シート部材１４０の配向方向（横方向）を破線で示している。
【００６６】
第１のマット材１と第２のマット材２では、有機シートの配向方向を示す線（実線及び破線）の本数及び密度が同等であるので、ほぼ同じ引張強度及び巻き付け性を示すこととなる。すなわち、第１のマット材と第２のマット材の巻き付け性の差が最も小さく、いずれのマット材も巻き付け性が規格値内のマットとして得られる。
このことから、大判の１枚の貼付体から巻き付け性が規格値内となるマット材を多数得ることができるといえる。
【００６７】
また、打ち抜き加工においては、第１の有機シート部材の配向方向が、第１のマット材の長手方向と平行であり、かつ、第２のマット材の短手方向と平行であるようにすることが好ましい。
また、第２の有機シート部材の配向方向が、第１のマット材の短手方向と平行であり、かつ、第２のマット材の長手方向と平行であることが好ましい。
図１０に示す打ち抜き方向は、上記の条件を満たす方向である。
【００６８】
ここまで説明した通り、本発明のマット材の製造方法では、第１のマット材と第２のマット材を得るが、第１のマット材及び第２のマット材の巻き付け性は、第１の有機シートの配向方向と第２の有機シートの配向方向の両方の影響を受ける。
第１の有機シートの配向方向と第２の有機シートの配向方向が異なることから、第１の有機シートの配向方向と第２の有機シートの配向方向はマット材の巻き付け性に対して異なる影響を与える。
第１のマット材と第２のマット材のいずれにおいても、マット材の巻き付け性が第１の有機シートの配向方向のみによって決まるわけではなく、第２の有機シートの配向方向のみによって決まるわけでもないので、一方の有機シートの配向方向がマット材の巻き付け性に与える影響が緩和される。
このようにすると、打ち抜き方向の異なる第１のマット材と第２のマット材の巻き付け性の差が小さくなるので、第１のマット材と第２のマット材の巻き付け性を共に規格値内とすることができる。その結果、大判の１枚の貼付体から巻き付け性が規格値内となるマット材を多数得ることができる。
【００６９】
（実施例）
以下、本発明をより具体的に開示した実施例を示す。なお、本発明はこれらの実施例のみに限定されるものではない。
【００７０】
（実施例１）
抄造法により、目付量（単位面積当たりの繊維重量）が１５００ｇ／ｍ２である、無機繊維（ムライト繊維）からなる大判のシート状部材を作製した。
有機シート部材として、有機繊維からなる不織布を準備した。これは、ＰＥＴ繊維にＰＥパウダーが融着した不織布であり、ＰＥＴ繊維の長さ方向が並ぶ方向に配向を有する。
図１１に、実施例で使用した有機シート部材の写真を示す。有機シート部材が配向を有していることが分かる。２枚の有機シート部材を有機シート部材の配向方向を変えて示しているが、これらが第１の有機シート部材及び第２の有機シート部材となる。
【００７１】
シート状部材、第１の有機シート部材及び第２の有機シート部材とを、図７（ａ）及び図７（ｂ）において説明した貼付体を得るための第１の実施形態の方法にて熱圧着し、貼付体を得た。
この際、第１の有機シート部材の配向方向と第２の有機シート部材の配向方向のなす鋭角側の角度が９０°となるようにした。
そして、貼付体に対して、図１０に模式的に示す配置と同様にして、打ち抜き加工を行い、２種類のマット材（第１のマット材と第２のマット材）を得た。
第１のマット材は、第１の有機シート部材の配向方向がマット材の長手方向と平行になっており、第２のマット材は、第１の有機シート部材の配向方向がマット材の短手方向と平行になっている。
【００７２】
（実施例２−５）
第２の有機シート部材を、第１の有機シート部材に対して異なる角度で載置することにより、第１の有機シート部材の配向方向と第２の有機シート部材の配向方向のなす鋭角側の角度をそれぞれ６０°、４５°、３０°、１５°に変更した他は実施例１と同様にして２種類のマット材（第１のマット材と第２のマット材）を得た。
【００７３】
（比較例１）
第２の有機シート部材の配向方向を第１の有機シート部材の配向方向と揃えて載置することにより、第１の有機シート部材の配向方向と第２の有機シート部材の配向方向のなす鋭角側の角度を０°に変更した他は実施例１と同様にして２種類のマット材（第１のマット材と第２のマット材）を得た。
【００７４】
（比較例２）
第２の有機シート部材を載置せず、第１の有機シート部材を１枚だけ使用して貼付体を作製し、その他は実施例１と同様にして２種類のマット材（第１のマット材と第２のマット材）を得た。
【００７５】
（巻き付け試験）
φ１００ｍｍの円柱状の基体に対し、各実施例及び比較例で製造した２種類のマット材（第１のマット材及び第２のマット材）をそれぞれ巻き付けた。
巻き付けの際には基材マットを基体側とし、第２の有機シートが外側になるようにした。
巻き付けた際の、凸部と凹部が嵌合する位置での凸部と凹部の間の隙間（Ｓｅａｍ  Ｇａｐ）を測定した。
２種類のマット材につき、上記長さを測定し、その差（第１のマット材／第２のマット材の差）を算出した。
表１に結果を示した。
判定として示した◎が最も良好、○が良好、△が使用可、×は不良であることを示している。
第１のマット材と第２のマット材での差が小さいほど、均質なマット材が得られていることになる。
【００７６】
【表１】
2020084798.tif 000003
【００７７】
この結果から、第１の有機シート部材の配向方向と第２の有機シート部材の配向方向とが異なる向きとなるようにすることで、第１のマット材と第２のマット材のＳｅａｍ  ＧＡＰの差が小さくなることが分かる。
このことは、巻き付け性の類似した２種類のマット材が得られるということを意味しており、大判の１枚の貼付体から巻き付け性が良好なマット材を多数得ることができたということを意味している。
また、第１の有機シート部材の配向方向と第２の有機シート部材の配向方向とがなす鋭角側の角度が３０°〜９０°の場合に第１のマット材と第２のマット材のＳｅａｍ  ＧＡＰの差がより小さくなり、９０°の場合に最も小さくなることがわかる。
【符号の説明】
【００７８】
１  第１のマット材
２  第２のマット材
１０  マット材
１１  凸部
１２  凹部
２０  基材マット
３０  第１の有機シート
３５  第１の有機シートの配向方向
４０  第２の有機シート
４５  第２の有機シートの配向方向
１２０  シート状部材
１３０  第１の有機シート部材
１３５  第１の有機シート部材の配向方向
１４０  第２の有機シート部材
１４５  第２の有機シート部材の配向方向
１５０  貼付体
１６０  積層有機シート部材
【図１】
2020084798.tif 000004
【図２】
2020084798.tif 000005
【図３】
2020084798.tif 000006
【図４】
2020084798.tif 000007
【図５】
2020084798.tif 000008
【図６】
2020084798.tif 000009
【図７】
2020084798.tif 000010
【図８】
2020084798.tif 000011
【図９】
2020084798.tif 000012
【図１０】
2020084798.tif 000013
【図１１】
2020084798.tif 000014